Brevet FR2925478A1 — publié le 20090626

-1- [0001] La présente invention concerne une zéolite de type faujasite X à basse teneur en silice, plus précisément une zéolite LSX (acronyme anglais de � Low Silica X �) de rapport atomique Si/AI inférieur ou égal à 1,15, présentant un taux de cristallinité élevée et dont les cristaux présentent une distribution granulométrique monomodale étroite. La présente invention a également trait au procédé de préparation, et notamment de fabrication industrielle de ladite zéolite LSX. [0002] Les faujasites constituent un groupe d'espèces minérales caractérisées par leur structure topographique cristallographique, qui sont io notamment décrites dans l'ouvrage de Donald W. Breck "Zeolite Molecular Sieves", éditions John Wiley and Sons, 1974 - p. 92 et suivantes. La règle dite de Lowenstein leur impose un Si/AI supérieur ou tout au moins égal à 1. On a coutume de distinguer : • les faujasites X avec Si/AI 1,5. [0003] Les faujasites X classiques sont de rapport Si/AI 1,2. Les faujasites LSX (acronyme anglais de Low Silica X) ou faujasites à faible teneur en silice sont des espèces zéolitiques de type X de rapport atomique Si/AI inférieur ou égal à 1,15, de préférence égal à 1 � 0,05 (les valeurs inférieures à l'unité 20 traduisent les incertitudes analytiques sur la mesure de ce rapport et les valeurs supérieures, soit la même incertitude analytique, soit un écart tolérable de pureté du produit). Cette définition est retenue dans le cadre de la présente invention. [0004] Les caractéristiques physiques des faujasites (capacité d'échange, 25 adsorption d'azote, etc...) évoluent en fonction du rapport Si/AI. Les faujasites de type LSX présentent un intérêt tout particulier en raisons du fait que, parmi toutes les faujasites envisageables, ce sont celles qui possèdent le maximum possible d'ions aluminium tétraédriques par maille cristalline et par conséquent disposent potentiellement du plus grand nombre de sites 30 d'adsorption pour des molécules très variées comme CO2, N2, etc. [0005] D'une façon très générale, on prépare aujourd'hui les zéolites, notamment les zéolites de type X et de type LSX par : -2 • mélange d'une solution d'aluminate(s) alcalin(s) et d'une solution de silicate(s) à une température comprise entre l'ambiante et une température inférieure à leur température d'ébullition ; • gélification du mélange résultant ; • puis mûrissement du gel au cours duquel apparaissent des germes précurseurs, • suivi de la cristallisation qui est une phase de croissance de cristaux à partir de ces germes. io [0006] La composition du gel obtenu à partir du mélange aluminate(s)/silicate(s) est un paramètre important dans la synthèse de zéolite. Ainsi, l'art antérieur est riche en exemples montrant que de faibles variations de la composition du gel de synthèse ou des conditions de cristallisation peuvent conduire à des zéolites de natures très différentes 15 et/ou même des composés amorphes. [0007] Un autre facteur influençant la croissance des cristaux est l'agitation (ou la non agitation) du milieu de synthèse indépendamment de la composition de la solution ou du gel de cristallisation. [0008] Par ailleurs, dans la plupart des procédés de préparation décrits pour 20 l'obtention d'un grand nombre de zéolites, l'homme du métier déconseille vivement l'emploi d'agitateurs au cours de l'étape de mûrissement (nucléation des cristaux) aussi bien qu'au cours de l'étape de cristallisation de la zéolite. [0009] On est donc partagé entre deux impératifs a priori contradictoires : 25 l'un est d'agiter pour favoriser les échanges de matière et de chaleur et éviter la synérèse des cristaux en formation ; l'autre est au contraire de ne pas agiter (synthèse statique), pour éviter la déstabilisation du système et l'apparition de phases non souhaitées. [0010] Par exemple D.E.W. Vaughan (Chem. Engin. Progress, 84(2), 30 (1988), 25-31), montre que selon la composition de la solution ou du gel de cristallisation, on peut voir apparaître, soit un mélange de faujasite et de gmélinite en milieu statique, soit de la zéolite P en milieu agité au moyen -3 d'un agitateur à ancre. Dans ce cas, le fort taux de cisaillement généré par l'agitateur à ancre, localisé dans seulement une partie du milieu de synthèse, modifie considérablement le processus de germination et de croissance des cristaux de zéolites et leur nature même si la composition initiale du gel est la même que lors de cette même synthèse réalisée sans agitation (en statique). [0011] R.M. Barrer (Hydrothermal Chemistry of Zeolites, in Academic Press, (1982), Chapitre 4, point 5.6, pp. 170-171), observe, pour des zéolites se préparant usuellement en milieu agité, telles que les faujasites, une baisse de la cristallinité lorsqu'on augmente la vitesse de l'agitateur et donc le io cisaillement local. [0012] Pour les raisons mentionnées ci-dessus, de nombreuses synthèses de zéolites sont réalisées en statique, c'est-à-dire sans agitation, ou à faible vitesse d'agitation dans le but de favoriser la croissance lente des cristaux, ainsi que l'apparition et la stabilisation de phases zéolitiques, 15 thermodynamiquement peu stables. [0013] De plus, il est bien connu des fabricants de zéolites que la transposition de certaines synthèses de l'échelle laboratoire à l'échelle industrielle est difficile voire impossible d'un point de vue économique car elle conduit souvent à des rendements en zéolites faibles et des taux de 20 cristallinité beaucoup plus faibles que ceux généralement obtenus au niveau du laboratoire (D. W. Breck, Zeolites Molecular Sieves, John Wiley and Sons, (1974), 727-731). L'industrialisation de ces synthèses exige donc une modification importante des conditions opératoires avant de pouvoir obtenir des zéolites de bonne cristallinité et dans des conditions économiques 25 satisfaisantes. [0014] Il est d'autre part connu (G.H. Kühl, Zeolites, 7, (1987), 451-457) que les difficultés de synthèse des faujasites augmentent quand leur rapport atomique Si/AI diminue, et que les méthodes traditionnelles échouent pour la préparation à grande échelle des faujasites de type LSX. En particulier, à 30 partir d'un milieu purement sodique, on obtient un mélange de zéolite NaA (généralement majoritaire) et de la zéolite NaX, et il est donc nécessaire d'introduire une certaine quantité d'ions potassium pour synthétiser la -4 structure faujasite LSX ; dans ce cas, celle-ci est obtenue pour des rapports Na/Na+K dans le gel de synthèse compris généralement entre 0,7 et 0,8. [0015] La synthèse de faujasites LSX a été décrite par exemple dans FR 2 357 482, GB 1 580 928 ou par G. H. Kühl (Zeolites, 7, (1987), 451- s 457) : un mélange contenant de l'hydroxyde de sodium, de l'hydroxyde de potassium, de l'aluminate et du silicate de sodium est cristallisé sans agitation à une température inférieure à 50°C, ou mûri sans agitation à une température inférieure à 50°C puis cristallisé également sans agitation à une température de 60°C à 100°C. Pour obtenir des zéolites LSX de bonne io cristallinité (typiquement supérieure ou égale à 90%), la durée globale de la synthèse est de l'ordre 50 heures pour une synthèse de type industrielle pratiquée dans un réacteur de 3 m3, ce qui n'est pas satisfaisant sur le plan de la rentabilité industrielle. [0016] Le brevet US 4 859 217 décrit une méthode dans laquelle un 15 mélange contenant de l'hydroxyde de sodium, de l'hydroxyde de potassium et de l'alumine est mélangé à une seconde solution contenant du silicate de sodium. Ce mélange est laissé gélifier à basse température (4-12°C), puis mûri à 36°C et ensuite cristallisé par élévation de température à 70°C. Dans ce brevet, l'étape de mûrissement dure de 2 à 3 jours et l'étape de 20 cristallisation 16 heures, ce qui, là encore, n'est pas transposable industriellement. [0017] EP-A-O 818 418 décrit un procédé de fabrication de faujasites LSX où les étapes de mûrissement et de cristallisation ont lieu sous agitation en utilisant comme moyen d'agitation une vis d'Archimède, dispositif bien connu 25 de l'homme du métier, décrit par exemple dans l'ouvrage � Ullmann's Encyclopedia of Industrial Chemistry �, VCH, (1988), volume B2, p.25-5 sqq. Dans l'exemple 2, les zéolites LSX obtenues à l'échelle industrielle sous agitation (taux de cisaillement : 25 s-'), avec une étape de mûrissement à 50°C pendant 20 heures, et une étape de cristallisation à 90°C pendant 30 4 heures. Les zéolites obtenues présentent une excellente cristallinité (égale voire supérieure à 97 %) et la taille des cristaux (diamètre moyen mesuré par MEB) est de 6 pm. -5 [0018] EP-B1-0 922 673 décrit un procédé de synthèse de zéolites LSX où l'étape de mûrissement à une température allant de 0°C à 60°C a lieu sous agitation avec ajout d'une zéolite, de préférence de type A ou de type faujasite, pendant l'étape de mûrissement. Les faujasites LSX obtenues présentent une répartition granulométrique bimodale avec une première population de particules ayant une granulométrie allant de 1 pm à 8 pm, et une autre population de particules ayant une granulométrie allant de 5 pm à 15 pm. [0019] EP-B1-0 960 854 décrit un procédé de synthèse de zéolites LSX où io l'étape de mûrissement à une température allant de 0°C à 60°C a lieu sous agitation avec ajout, après la gélification et/ou pendant l'étape de mûrissement, de 0,3% jusqu'à 10% d'une solution de composition 10-20 Na2O ; AI2O3 ; 5-20 SiO2; 100-250 H2O, préalablement mûrie, à une température allant de 10°C à 60°C, pendant une durée variant de 10 minutes 15 à 3 heures. Il est décrit que les faujasites LSX sont obtenues avec une granulométrie principale, ce qui laisse entendre la présence d'autre(s) population(s) présentant des granulométries différentes. [0020] Les présents inventeurs ont maintenant recherché à obtenir des zéolites LSX présentant des propriétés de cristallinité et de granulométrie 20 contrôlées, ainsi que le procédé de préparation, notamment adapté à une production industrielle, permettant d'accéder à ces zéolites. Ainsi, la présente invention a pour objectif des zéolites présentant des propriétés de cristallinité et de granulométrie contrôlées, ainsi qu'un procédé de synthèse de zéolites LSX permettant d'améliorer le mode de formation et la qualité des cristaux 25 desdites zéolites. [0021] Ainsi, selon un premier aspect, l'invention propose une zéolite LSX de rapport atomique Si/Al inférieur ou égal à 1,15, de préférence égal à 1 � 0,05, sous forme de cristaux individualisés dont : - la distribution granulométrique déterminée par comptage MEB est 30 monomodale, de largeur de pic (26) inférieure à 8, de préférence inférieure à 6, de préférence encore inférieure à 4, de manière tout à fait préférée inférieure à 2 ; et -6 - le diamètre moyen en nombre (d5o) mesuré par microscopie électronique à balayage est supérieur à 0,1 pm et inférieur à 10 pm, de préférence inférieur à 4 pm, de préférence encore inférieur à 3 pm. [0022] Les zéolites de l'invention présentent une granulométrie monomodale étroite, ce qui assure une homogénéité de taille de cristaux, et par conséquent des caractéristiques optimales, car contrôlées. [0023] La zéolite de la présente invention présente en outre un taux de cristallinité supérieur à 88%, avantageusement supérieur à 90%, de préférence supérieur à 93% et de manière encore préférée supérieur à 95%. io [0024] Dans les présentes description et revendications, la distribution granulométrique est déterminée par analyse de clichés MEB (microscopie électronique à balayage). Le processus d'analyse d'images qui permet de déterminer la distribution de la taille des cristaux consiste en un comptage visuel de l'ensemble des cristaux apparaissant sur un cliché MEB contenant 15 au moins 100 cristaux. La taille retenue pour chaque cristal est celle de la plus grande section dudit cristal considéré. [0025] L'opération de comptage est effectuée sur au moins 2 clichés, la distribution granulométrique résultante étant la moyenne des distributions granulométriques observées sur chacun des clichés. La largeur du pic et le 20 diamètre moyen en nombre sont calculés selon les méthodes classiques connues de l'homme du métier, en appliquant les règles statistiques de distribution gaussienne. [0026] Le taux de cristallinité est quant à lui déterminé par mesure du volume de Dubinin, qui est une estimation du volume microporeux mesuré 25 par adsorption d'azote à 77 K, rapporté à une faujasite de volume de Dubinin égal à 0,325 cm3/g, prise pour référence à 100% de cristallinité. [0027] Le volume de Dubinin décrit ci-dessus est calculé selon la relation de Dubinin-Radushkevich, telle que décrite par Lowell et coll. (Characterization of Porous Solids and Powders : Surface Area, Pore Size and Density, 30 chapitre 9, � Micropore Analysis �, pages 143-145), et reproduite ci-dessous : -7 log V = log Vo û D(log P )2 0 qui relie le volume V d'azote adsorbé dans le matériau adsorbant à la pression relative P/Po. Le volume de Dubinin est le volume Vo, volume maximal de vapeur d'azote que l'on peut condenser dans les micropores du matériau adsorbant. Il s'exprime en cm3 de vapeur (azote) (ramenée aux conditions normales) par gramme d'adsorbant. [0028] Préalablement à la mesure, l'échantillon est prétraité à 500°C pendant 12 heures sous vide (P tels que par exemple turbine défloculeuse ou vis d'Archimède. Tout autre type de mélangeur/agitateur peut être utilisé afin d'obtenir un gel homogène. [0042] Après mélange des différentes matières premières, éventuellement en présence d'une ou plusieurs semences, un gel se forme (gélification), lequel gel est alors engagé dans une étape de mûrissement. [0043] Selon le procédé de l'invention, le mûrissement est conduit sous agitation, généralement sous forte agitation, avec un taux de cisaillement supérieur à 25 s-', de préférence supérieur à 50 s-', de préférence encore supérieur à 100 s-', et de manière tout à fait préférée supérieur à 125 s-'. io [0044] Cette agitation peut être assurée par tout moyen connu en soi, étant entendu que le taux de cisaillement indiqué ci-dessus soit respecté. Selon un mode de réalisation avantageux, l'agitation est assurée au moyen d'un agitateur axial et/ou radial, de préférence choisi parmi agitateur hélice, agitateur à pales, par exemple de type � impeller � ou agitateur à pales 15 courbes, et vis d'Archimède. De préférence, l'agitation est assurée par une vis d'Archimède, comme décrit par exemple dans la demande de brevet EP-A-O 818 048. [0045] Il a été observé qu'une agitation avec un taux de cisaillement supérieur à 25 s-', de préférence supérieur à 50 s-', de préférence encore 20 supérieur à 100 s-', et de manière tout à fait préférée supérieur à 125 s-', permet un mûrissement optimal du gel, et l'obtention de zéolite avec les caractéristiques souhaitées. Il n'y a pas de limite supérieure au taux de cisaillement préconisé, si ce n'est celui imposé par les caractéristiques mécaniques de l'agitateur utilisé. 25 [0046] L'agitation pendant le mûrissement permet notamment de pallier les inconvénients habituellement rencontrés lors des préparations classiques de zéolites, notamment faujasites X à basse teneur en silice, en particulier lorsque l'étape de mûrissement est effectuée en statique. [0047] En effet, au cours des synthèses en milieu statique de zéolites, les 30 germes apparaissent de façon aléatoire dans le milieu de synthèse c'est-à-dire à des endroits imprévisibles et à des moments différents ce qui conduit à -11- des distributions granulométriques de cristaux larges et peu reproductibles et à la présence de plusieurs phases cristallines ou amorphes intermédiaires. [0048] Le mûrissement du gel défini précédemment est généralement conduit à une température comprise entre 0°C et 80°C, de préférence entre 30°C et 70°C. Une température inférieure à 0°C peut ralentir de manière non souhaitée l'étape de mûrissement, ce qui pourrait impacter négativement la rentabilité. Une température supérieure à 80°C peut être envisagée, mais conduirait à des coûts de fabrication prohibitifs. [0049] Le mûrissement du gel est ainsi avantageusement conduit à une io température préférentielle comprise entre 30°C et 70°C, pendant une durée comprise entre 0,5 heures et 40 heures, de préférence entre 5 heures et 30 heures, et de manière plus préférée entre 10 heures et 24 heures. [0050] Après cette étape de mûrissement, le milieu réactionnel est engagé dans une étape de cristallisation. Celle-ci est avantageusement conduite à 15 une température comprise entre 50°C et 100°C, pendant une durée comprise entre 0,5 heure et 10 heures, de préférence entre 1 heure et 5 heures. [0051] La cristallisation peut être effectuée en statique ou sous agitation. Lorsque la cristalllisation est conduite sous agitation, celle-ci peut être de tout type, et de préférence avec un taux de cisaillement supérieur à 25 s-', de 20 préférence supérieur à 50 s-', de préférence encore supérieur à 100 s-', et de manière tout à fait préférée supérieur à 125 s-'. Par exemple, l'agitation du milieu de cristallisation est conduite dans les mêmes conditions d'agitation (agitateur, taux de cisaillement) que celles utilisées dans l'étape de mûrissement. 25 [0052] Le procédé selon la présente invention présente l'avantage de diminuer considérablement la durée globale du procédé de fabrication industrielle, avec des mûrissements entre 0°C et 80°C, de préférence entre 30°C et 70 °C environ, se déroulant sur des durées de 0,5 à 40 heures, et des cristallisations à 50-100 °C durant 0,5 à 10 heures. Différentes 30 combinaisons des variantes des étapes de mûrissement et de cristallisation définies ci-dessus sont possibles, et toutes ces variantes appartiennent à la présente invention. -12 [0053] À l'issue de la cristallisation, la zéolite obtenue est récupérée selon les techniques classiques connues de l'homme du métier, telles que filtration, lavage, séchage, et autres... [0054] Contrairement aux divers procédés connus de l'art antérieur, l'ensemble du procédé selon la présente invention présente comme autre avantage de pouvoir être mis en oeuvre à pression atmosphérique et avec des durées, notamment de cristallisation, plus faibles, permettant ainsi la synthèse de zéolites LSX de cristallinité et granulométrie contrôlées. [0055] La présente invention est maintenant décrite à l'aide des exemples io qui suivent, qui ont pour but d'illustrer certains modes de réalisation de l'invention, sans toutefois limiter la portée de ladite invention, telle que revendiquée dans les revendications annexées. Exemple 1: Synthèse de zéolite LSX à l'échelle du laboratoire. 15 Étape a) : Préparation du del 1) Solution 1 d'aluminate de sodium et de potassium : • Eau déminéralisée : 800 g • Hydroxyde de sodium (pureté 99%) : 420 g • Hydroxyde de potassium (pureté en K2O :85%) : 255 g 20 [0056] Cette solution est portée à 115°C puis 240 g d'hydroxyde d'aluminium sont ajoutés. 2) Solution 2 de silicate de sodium : • Eau déminéralisée : 620 g • Silicate de sodium : 710 g 25 [0057] Dans un réacteur de 3 L, les solutions 1 et 2 sont mélangées au moyen d'une turbine défloculeuse à 2000 tours/minute pendant 5 minutes pour obtenir un gel homogène. Cette composition correspond à la stoechiométrie suivante : 3,95 Na2O : 1,26 K2O : 2 Si2O : 1 AI2O3 : 77,4 H2O 30 [0058] Après mélange des réactifs et gélification, le gel est ensuite mûrit 18 heures à 50°C, puis on opère à la cristallisation pendant 4 heures à 95°C, mûrissement et cristallisation étant effectués dans les mêmes conditions -13- d'agitation, conditions que l'on a fait varier, comme relaté dans le tableau ci-après. [0059] Les cristaux obtenus après filtration, lavage et séchage sont identifiés par diffraction des rayons X comme étant de la zéolite de type faujasite. L'analyse chimique du solide donne un rapport Si/AI = 1,01. [0060] Les résultats obtenus (cf. Tableau 1) sont exprimés en valeurs de cristallinité mesurées par leur volume de Dubinin qui est une estimation du volume microporeux, mesuré par adsorption d'azote à 77°K, rapporté à celui d'une LSX prise pour référence à 100% de cristallinité, égal à 0,325 cm3/g io (calcul théorique). -- Tableau 1 --Mode Vitesse Taux de Volume de Dubinin Cristallinité d'agitation cisaillement d'agitation tr/min s"' cm3/g Statique 0 0 0,310 95% 50 27 0,301 93% Impeller 250 135 0,300 92% 50 26 0,304 93,5% Vis 200 100 0,308 94,8% d'Archimède 250 130 0,311 96% [0061] On constate qu'à conditions identiques de mûrissement et cristallisation, le passage de la synthèse du milieu statique à un milieu agité 15 au moyen d'un agitateur type � impeller � ou vis d'Archimède, ne provoque pas de perte réelle de cristallinité. [0062] L'utilisation de la vis d'Archimède comme outil de mélange permet d'obtenir une poudre de très bonne cristallinité (supérieure à 95%) même à fort taux de cisaillement. 20 [0063] L'analyse du produit obtenu par microscopie électronique à balayage (MEB) permet de déterminer la distribution granulométrique des cristaux et de mesurer un diamètre moyen en nombre. Les résultats sont rassemblés dans le tableau 2 ci-après : ù 14- -- Tableau 2 -- Mode Vitesse Taux de Distribution D50 2Q d'agitation d'agitation cisaillement granulométrique tr/min Statique 0 0 Pseudo-gaussien 5,6 11,6 0,1 pm et 11 pm Impeller 50 27 mono-modale 2,3 2,8 250 135 mono-modale 1,3 1,2 Vis 50 26 mono-modale 3,9 5,1 d'Archimède 200 100 mono-modale 2,6 2,8 250 130 mono-modale 2,2 2,6 [0064] On constate que le passage d'un milieu statique pendant le mûrissement et la cristallisation à un milieu agité pendant les mêmes étapes permet d'obtenir des cristaux de zéolithe de distribution granulométrique gaussienne monomodale, plus étroite et de diamètre moyen en nombre inférieur à 4 pm, avec des taux de cisaillements supérieurs à 25 s-'. Exemple 2 : Synthèse au moyen d'une semence type LSX io [0065] On reproduit les conditions de l'exemple 1 précédent, à la différence près que juste avant l'opération de mélange dans le réacteur de 3 L, on ajoute à la solution 1 d'aluminate un pourcentage de poudre de LSX (pourcentage en poids de produit anhydre par rapport à la masse totale du gel de départ). L'ajout est réalisé sous agitation avec différents taux de 15 cisaillement comme indiqué dans le Tableau ci-après. [0066] On constate que l'ajout d'une poudre de zéolite LSX comme semence en quantité en poids inférieur à 1% permet d'obtenir une zéolite LSX de très haute pureté, pour des taux de cisaillement supérieurs à 25 s-'. [0067] Les résultats de cristallinité et de distribution granulométrique sont 20 présentées dans les Tableaux 3 et 4 suivants : -15- -- Tableau 3 -- Mode Taux de % de Volume de Cristallinité d'agitation cisaillement s"' semence Dubinin cm3/g 26 0,25 0,312 96% Vis 130 0,25 0,311 96% d'Archimède 130 1 0,295 90% --Tableau 4 -- Mode Taux de % de Distribution D50 26 d'agitation cisaillement s"' semence granulométrique 26 0,25 mono-modale 3,0 5 Vis 130 0,25 mono-modale 2,8 4 d'Archimède 130 1 mono-modale 1,5 1,4 Exemple 3 : synthèse de zéolite LSX à l'échelle industrielle [0068] Les réactifs sont préparés comme dans l'exemple 1, les chiffres précédemment exprimés en grammes étant exprimés en kilogrammes. On utilise un réacteur de 3 m3, muni d'une vis d'Archimède. lo [0069] Le procédé de synthèse est alors conduit dans les mêmes conditions (taux de cisaillement, température, durée) que celles exposées dans l'exemple 1. [0070] La zéolite obtenue présente des caractéristiques tout à fait semblables à celles obtenues dans l'exemple 1. 15 REVENDICATIONS 1. Zéolite de type LSX de rapport atomique Si/AI inférieur ou égal à 1,15, de préférence égal à 1 � 0,05, sous forme de cristaux dont : - la distribution granulométrique déterminée par comptage MEB est monomodale, de largeur de pic (2a) inférieure à 8, de préférence inférieure à 6, de préférence encore inférieure à 4, de manière tout à fait préférée inférieure à 2 ; et - le diamètre moyen en nombre mesuré par microscopie électronique à io balayage est supérieur à 0,1 pm et inférieur à 10 pm, de préférence inférieur à 4 pm, de préférence encore inférieur à 3 pm. 2. Zéolite selon la revendication 1, dont le taux de cristallinité est supérieur à 88%, de préférence supérieur à 93% et de manière encore 15 préférée supérieur à 95%. 3. Procédé de préparation d'une zéolite de type LSX selon l'une quelconque des revendications 1 ou 2, dont les cristaux présentent un diamètre moyen en nombre mesuré par microscopie électronique à balayage 20 supérieur à 0,1 pm et inférieur à 10 pm, de préférence inférieur à 4 pm, de préférence encore inférieur à 3 pm, de rapport atomique Si/AI inférieur ou égal à 1,15, de préférence égal à 1 � 0,05, par mûrissement et cristallisation d'un gel dont la composition molaire répond aux conditions suivantes : • rapport Na2O/(Na2O + K2O) de 0,75 à 1, de préférence de 0,75 à 0,8 ; 25 • rapport H2O/AI2O3 de 60 à 85, de préférence de 65 à 80, et de préférence encore de 70 à 80 ; • rapport SiO2/AI2O3 de 1,8 à 2,2 ; • rapport (Na2O + K2O)/AI2O3 de 4,8 à 6, et de préférence de 5 à 5,5. 30 4. Procédé selon la revendication 3 de synthèse de zéolite LSX présentant un taux de cristallinité supérieur à 88%, de préférence supérieur à 93% et de manière encore préférée supérieur à 95%.ù 17- 5. Procédé selon la revendication 3 ou 4, caractérisé en ce que le gel est mûri sous agitation. 6. Procédé selon la revendication 5, caractérisé en ce que le gel est s mûri sous agitation avec un taux de cisaillement supérieur à 25 s-', de préférence supérieur à 50 s-', de préférence encore supérieur à 100 s-', de manière tout à fait préférée supérieur à 125 s-'. 7. Procédé selon l'une quelconque des revendications 5 ou 6, dans lo lequel l'agitation est assurée au moyen d'un agitateur axial et/ou radial, de préférence choisi parmi agitateur hélice, impeller, et vis d'Archimède, de préférence au moyen d'une vis d'Archimède. 8. Procédé selon l'une quelconque des revendications 3 à 7, dans 15 lequel le mûrissement est conduit à une température comprise entre 0°C et 80°C, de préférence entre 30°C et 70°C. 9. Procédé selon l'une quelconque des revendications 3 à 8, comprenant les étapes suivantes : 20 a) mélange d'une solution d'aluminate(s) alcalin(s), avec une source de silice, de préférence une silice colloïdale ou une solution de silicate(s) alcalin(s), et de l'hydroxyde de sodium et de l'hydroxyde potassium, jusqu'à gélification du mélange résultant, b) mûrissement dudit gel sous agitation, à une température comprise 25 entre 0°C et 80°C, de préférence entre 30°C et 70°C, pendant une durée comprise entre 0,5 heures et 40 heures, de préférence entre 5 heures et 30 heures, et de manière plus préférée entre 10 heures et 24 heures ; c) cristallisation, éventuellement sous agitation, à une température comprise entre 50°C et 100°C, pendant une durée comprise entre 0,5 heure 30 et 10 heures, de préférence entre 1 heure et 5 heures ;-18 10. Procédé selon la revendication 9, dans lequel la cristallisation est conduite sous agitation, de préférence avec un taux de cisaillement supérieur à 25 s-', de préférence supérieur à 50 s-', de préférence encore supérieur à 100 s-', de manière tout à fait préférée 125 s-'. 11. Procédé selon l'une quelconque des revendications 9 ou 10, dans lequel la cristallisation est conduite dans les mêmes conditions d'agitation que celles du mûrissement selon les revendications 5 à 7. io 12. Procédé selon l'une quelconque des revendications 9 à 11, dans lequel une semence, en quantité comprise entre 0,01 % et 1,5% en poids par rapport au poids du mélange initial, est ajoutée, par parties ou en totalité dans une ou plusieurs des étapes suivantes dudit procédé : - dans le mélange de l'étape a) ; 15 - au cours de la gélification ; et/ou - au début du mûrissement. 13. Procédé selon l'une quelconque des revendications 9 à 12, dans lequel la semence est choisie parmi les zéolites, les argiles et les solutions 20 nucléantes à base de silice et d'alumine.5